(57)【要約】【課題】優れた光輝性を有するとともに、優れた耐擦性を有する画像の形成に用いることのできるインク組成物を提供すること、また、優れた光輝性を有するとともに、優れた耐擦性を有する画像が形成された印刷物を提供することができる印刷方法を提供すること。【解決手段】本発明のインク組成物は、インクジェット方式により吐出されるものであって、銀粒子と、水と、０．０５質量％以上３．０質量％以下のシリコーン系オイルと、を含むことを特徴とする。シリコーン系オイルは、ポリエーテル変性シリコーンであるのが好ましい。【選択図】なし【特許請求の範囲】
【請求項１】
銀粒子と、
シリコーン系オイルとを含むことを特徴とするインク組成物であって、
前記シリコーン系オイルの含有量は０．０５質量％以上３質量％以下であることを特徴とするインク組成物。
【請求項２】
前記シリコーン系オイルは、ポリエーテル変性シリコーンである請求項１に記載のインク組成物。
【請求項３】
前記銀粒子、前記シリコーン系オイルに加え、さらに水を含み、前記水の含有量が５０質量％以上である請求項１または２に記載のインク組成物。
【請求項４】
前記銀粒子の平均粒径が３ｎｍ以上１００ｎｍ以下である請求項１ないし３のいずれかに記載のインク組成物。
【請求項５】
インク組成物中における不揮発性の有機成分の含有率が２０質量％以下である請求項１ないし４のいずれかに記載のインク組成物。
【請求項６】
インクジェット方式によって請求項１ないし５のいずれかに記載のインク組成物を吐出することを特徴とするインクジェット印刷方法。
【発明の詳細な説明】
【技術分野】
【０００１】
本発明は、インク組成物および印刷方法に関するものである。
【背景技術】
【０００２】
インクジェット方式の印刷に用いられるインクとしては、シアン、マゼンタ、イエローおよびブラックのインクを用いて、いわゆるフルカラー画像を形成することが一般に行われている。そして、形成画像の高画質化を図る目的で、インクを多色化（例えば、上記４種のインクに加えて、ライトマゼンタ、ライトシアンのインクを含む６色）が行われている。
【０００３】
しかし、上記のような多色のインクを用いても、光輝性を表現できないという問題がある。
そこで、近年、金属粒子を用いたインクジェット用インク（金属インク）が提案されている（例えば、特許文献１参照）。
しかし、特許文献１で提案されているインクでは、比較的良好な光輝性が得られるものの、印刷面を擦った際に、インクの構成材料で形成された層に傷が付いたり、剥離すること等により、画質が著しく低下するという問題点があった。このような問題は、金属インクではないカラーインク（顔料インク、染料インク）では、通常発生しない。
【先行技術文献】
【特許文献】
【０００４】
【特許文献１】特開２００７−２９７４２３号公報
【発明の概要】
【発明が解決しようとする課題】
【０００５】
本発明の目的は、優れた光輝性を有するとともに、優れた耐擦性（摩擦に対する耐久性）を有する画像の形成に用いることのできるインク組成物を提供すること、また、優れた光輝性を有するとともに、優れた耐擦性を有する画像が形成された印刷物を提供することができる印刷方法を提供することにある。
【課題を解決するための手段】
【０００６】
このような目的は、下記の本発明により達成される。
本発明のインク組成物は、銀粒子と、
シリコーン系オイルとを含むことを特徴とするインク組成物であって、
前記シリコーン系オイルの含有量は０．０５質量％以上３質量％以下であることを特徴とする。
これにより、優れた光輝性を有するとともに、優れた耐擦性を有する画像の形成に用いることのできるインク組成物を提供することができる。
【０００７】
本発明のインク組成物では、前記シリコーン系オイルは、ポリエーテル変性シリコーンであることが好ましい。
これにより、インク組成物を用いて形成される画像の光沢感（高級感）を維持しつつ、耐擦性を特に優れたものとすることができる。
本発明のインク組成物では、前記銀粒子、前記シリコーン系オイルに加え、さらに水を含み、前記水の含有量が５０質量％以上であることが好ましい。
これにより、インク組成物を用いて形成される画像の光沢感（高級感）を維持しつつ耐擦性を特に優れたものとすることができる。また、インクジェット方式によるインク組成物の吐出安定性（着弾位置精度、吐出量の安定性等）を特に優れたものとすることができ、長期間にわたって所望の画質の画像をより良好に形成することができる。
【０００８】
本発明のインク組成物では、前記銀粒子の平均粒径が３ｎｍ以上１００ｎｍ以下であることが好ましい。
これにより、インク組成物のインクジェット方式による吐出安定性を十分に優れたものとしつつ、インク組成物を用いて形成される画像の光沢感（高級感）を維持しつつ耐擦性をさらに優れたものとすることができる。また、印刷物とされたときの印刷媒体上での銀粒子の密度（単位面積当たりの含有量）が低い場合から高い場合まで、広い密度の範囲で、良好な画質、耐擦性を実現することができる。このため、例えば、インク組成物を用いて得られる印刷物が、銀粒子の密度が異なる領域を有する場合であっても、印刷物の画質を優れたものとすることができる。
【０００９】
本発明のインク組成物では、インク組成物中における不揮発性の有機成分の含有率が２０質量％以下であることが好ましい。
これにより、インク組成物中における銀粒子の分散安定性、およびインク組成物のインクジェット方式による吐出安定性を十分に優れたものとしつつ、インク組成物を用いて形成される画像の光沢感（高級感）を維持しつつ耐擦性をさらに優れたものとすることができる。
本発明のインクジェット印刷方法は、インクジェット方式によって本発明のインク組成物を吐出することを特徴とする。
これにより、優れた光輝性を維持し、優れた耐擦性を有する画像をインクジェット方式により一層良好に形成出来る。
【図面の簡単な説明】
【００１０】
【図１】インクジェット装置の概略構成を示す斜視図である。
【図２】耐擦性試験後の実施例１に係る印刷物の表面の様子を示す光学顕微鏡写真である。
【図３】耐擦性試験後の比較例１に係る印刷物の表面の様子を示す光学顕微鏡写真である。
【図４】印刷物のｄｕｔｙと、表面付近のＳｉ濃度との関係を示す図である。
【図５】シリコーン系オイルの添加量と表面張力との関係を示す図である。
【発明を実施するための形態】
【００１１】
以下、本発明の好適な実施形態について詳細に説明する。
《インク組成物》
本発明のインク組成物は、インクジェット方式により吐出されるものである。
このようなインク組成物は、その他の印刷法に用いられるインク組成物とは異なり、液滴の吐出安定性が求められる。また、インクジェット法では、インク組成物中の分散物（分散質）の分散状態が、インク組成物の吐出性に大きな影響を与える。このため、インク組成物中における分散物（分散質）の分散状態が経時的に大きく変化するものであると、液滴の吐出量が不安定化し所望の画像を形成するのが困難になる等、他の印刷法では発生し得ない問題がある。
【００１２】
そして、本発明のインク組成物は、銀粒子と、シリコーン系オイルとを含む。このように、銀粒子とともに、シリコーン系オイルを所定量含むことにより、インク組成物を用いて得られる画像を、優れた光輝性を有するとともに、優れた耐擦性を有するものとすることができることを、本発明者は見出した。
また、シリコーン系オイルの含有率は、インク組成物中におけるシリコーン系オイルの含有率が０．０１質量％以上４．０質量％以下であることが好ましく、０．０５質量％以上３質量％以下であることがより好ましい。含有率が下限値以下の場合は優れた耐擦性が発揮できず、上限値以上の場合はオイルの添加量が多すぎて光輝性が低下してしまう。
【００１３】
（銀粒子）
上述したように、本発明に係るインク組成物は、銀粒子を含むものである。このように、インク組成物が、銀粒子を含むものであることにより（特に、後述するようなシリコーン系オイルとともに含むことにより）、優れた光輝性を有する画像を形成することができる。また、銀は、各種金属の中でも、白色度の高い金属であるため、他色のインクと重ね合わせることにより、金色、銅色等の様々な金属色を表現することができる。
【００１４】
銀粒子の平均粒径は、３ｎｍ以上１００ｎｍ以下であるのが好ましい。これにより、インク組成物のインクジェット方式による吐出安定性を十分に優れたものとしつつ、インク組成物を用いて形成される画像の光沢感（高級感）を維持しつつ耐擦性をさらに優れたものとすることができる。また、印刷物とされたときの印刷媒体上での銀粒子の密度（単位面積当たりの含有量）が低い場合から高い場合まで、広い密度の範囲で、良好な画質、耐擦性を実現することができる。このため、例えば、インク組成物を用いて得られる印刷物が、銀粒子の密度が異なる領域を有する場合であっても、印刷物の画質を優れたものとすることができる。これに対し、銀粒子の平均半径が下限値未満の場合、十分な光輝性を有する画像を得るのが困難となる。一方、銀粒子の平均半径が上限値以上の場合、インク組成物中における銀粒子の分散安定性、およびインク組成物のインクジェット方式による吐出安定性が得られない。
なお、本明細書では、「平均粒径」とは、特に断りのない限り、体積基準の平均粒径のことを指すものとする。
銀粒子は、いかなる方法で調製されたものであってもよく、例えば、銀イオンを含む溶液を用意し、この銀イオンを還元することにより、好適に形成することができる。
【００１５】
（シリコーン系オイル）
インク組成物は、シリコーン系オイルを含むものである。本発明において、シリコーン系オイルとは、シリコーンポリマー、または、シロキサン結合を有する高分子化合物のことを指す。
本発明は、このようなシリコーン系オイルを所定量含むことにより、インク組成物を用いて得られる画像を、優れた光輝性を有するとともに、優れた耐擦性を有するものとすることができる点に特徴を有するものである。このような優れた効果は、シリコーン系オイルの代わりに他のオイルを用いた場合や、シリコーン系オイルの含有率が所定の範囲から外れる場合には、得られない。
【００１６】
シリコーン系オイルとしては、例えば、ポリエーテル変性シリコーン、アルキル変性シリコーン、アミノ変性シリコーン、メルカプト変性シリコーン、ジメチルシリコーン、メチルフェニルシリコーン等を用いることができるが、ポリエーテル変性シリコーンが好ましい。シリコーン系オイルとして、ポリエーテル変性シリコーンを含むことにより、インク組成物を用いて形成される画像の光沢感（高級感）を維持しつつ、耐擦性を特に優れたものとすることができる。
【００１７】
シリコーン系オイルの２５℃における粘度は、１００ｍＰａ・ｓ以上２５００ｍＰａ・ｓ以下であるのが好ましく、１２０ｍＰａ・ｓ以上２０００ｍＰａ・ｓ以下であるのがより好ましい。これにより、インクジェット方式によるインク組成物の吐出安定性（着弾位置精度、吐出量の安定性等）を十分に優れたものとしつつ、インク組成物を用いて形成される画像の光沢感（高級感）および耐擦性をさらに優れたものとすることができる。なお、本明細書中においては、特に断りのない限り、「粘度」とは、振動式粘度計を用いて、ＪＩＳ  Ｚ８８０９に準拠して測定された２５℃における粘度のことを示す。
【００１８】
（水）
本発明のインク組成物は、上述した銀粒子、シリコーン系オイルを含むものであればよいが、さらに、水を含むもの（水系インク）であるのが好ましい。これにより、非水系（溶剤系）インク（水分含有量５０％未満）に比べて、印刷ヘッドに用いられているピエゾ素子や、印刷媒体に含まれる有機バインダー等への反応性が弱く、溶かしてしまう、腐食するといった不具合が少ない。また、用いた溶剤が高沸点・低粘度であると、乾燥時間が非常にかかるという問題もあった。さらに、溶剤系インクに比べて水系インクは臭いも非常に抑えられており、半分以上が水であるので環境にも良いという利点がある。
【００１９】
インク組成物中における水の含有率は、特に限定されないが、５０質量％以上であるのが好ましく、５０質量％以上９０質量％以下であるのが好ましく、６０質量％以上８５質量％以下であるのがより好ましい。これにより、インク組成物を用いて形成される画像の光沢感（高級感）を維持しつつ耐擦性を特に優れたものとすることができる。また、インクジェット方式によるインク組成物の吐出安定性（着弾位置精度、吐出量の安定性等）を特に優れたものとすることができ、長期間にわたって所望の画質の画像をより良好に形成することができる。
【００２０】
（その他の成分）
本発明に係るインク組成物は、上記以外の成分（その他の成分）を含むものであってもよい。
このような成分としては、例えば、アルカンジオール、グリコールエーテル等の浸透剤、グリセリン、糖類等の保湿剤、ノニオン、アニオン、カチオン性の界面活性剤、アルカノールアミン等のｐＨ調整剤、樹脂等の有機バインダー、脂肪族炭化水素系オイル、脂肪酸エステル系オイル、脂肪酸アミド系オイル等のシリコーン系オイル以外のオイル等が挙げられる。
【００２１】
インク組成物中における不揮発性の有機成分の含有率は、特に限定されないが、２０質量％以下であるのが好ましい。これにより、インク組成物中における銀粒子の分散安定性、およびインク組成物のインクジェット方式による吐出安定性を十分に優れたものとしつつ、インク組成物を用いて形成される画像の光沢感（高級感）を維持しつつ耐擦性をさらに優れたものとすることができる。
【００２２】
《印刷物》
本発明の印刷物は、印刷媒体上に、上述したようなインク組成物をインクジェット法により付与することにより得られたものである。これにより、優れた光輝性を有するとともに、優れた耐擦性を有する画像が形成された印刷物を提供することができる。
インク組成物が付与される印刷媒体としては、普通紙、インク受理層等を有する専用紙等の紙のほか、例えば、インク組成物が付与される表面を含む領域が、各種プラスチック、セラミックス、ガラス、金属や、これらの複合材料で構成された基材等を用いることができる。
【００２３】
《印刷物の製造方法》
図１は、インクジェット装置（液滴吐出装置）の概略構成を示す斜視図である。
本実施形態の印刷物の製造方法は、図１に示すようなインクジェット装置（液滴吐出装置）を用いて、上述したようなインク組成物を印刷媒体に向けて吐出する工程（液滴吐出工程）を有する。
【００２４】
以下に、液滴吐出装置としてのインクジェット式プリンター１００を用いた液滴吐出について説明する。
図１に示すように、液滴吐出装置としてのインクジェット式プリンター１は、フレーム２を有している。フレーム２には、プラテン３が設けられ、プラテン３上には、紙送りモーター４の駆動により用紙Ｐが給送されるようになっている。また、フレーム２には、プラテン３の長手方向と平行に、棒状のガイド部材５が設けられている。
【００２５】
ガイド部材５には、キャリッジ６がガイド部材５の軸線方向に往復移動可能に支持されている。キャリッジ６は、フレーム２内に設けられたタイミングベルト７を介して、キャリッジモーター８に連結されている。そして、キャリッジ６は、キャリッジモーター８の駆動により、ガイド部材５に沿って往復移動されるようになっている。
キャリッジ６には、液滴吐出ヘッド９が設けられるとともに、液滴吐出ヘッド９に液体としてのインクを供給するためのインクカートリッジ１０が着脱可能に配置されている。インクカートリッジ１０内のインクは、液滴吐出ヘッド９に備えられた図示しない圧電素子の駆動により、インクカートリッジ１０から記録ヘッド９へと供給され、液滴吐出ヘッド９のノズル形成面に形成された複数のノズルから、プラテン３上に給送された印刷媒体（基材）Ｐに対して吐出されるようになっている。
これにより印刷物を製造することが可能となる。
【００２６】
上記のような方法を用いることにより、優れた光輝性を維持し、優れた耐擦性を有する画像をインクジェット方式により一層良好に形成出来る。
以上、本発明について、好適な実施形態に基づいて説明したが、本発明はこれらに限定されるものではない。
例えば、前述した実施形態では、インク組成物として、コロイド液を用いる場合について代表的に説明したが、コロイド液でなくてもよい。
【００２７】
また、例えば、前述した実施形態では、液滴吐出方式としてピエゾ方式を用いたが、これに限定されず、本発明では、例えば、インクを加熱して発生した泡（バブル）によりインクを吐出させる方式など、公知の種々の技術を適用することができる。
また、前述した実施形態では、インク組成物をインクジェット方式による吐出に用いるものとして説明したが、インク組成物は、他の印刷法に適用するものであってもよい。
【実施例】
【００２８】
次に、本発明の具体的実施例について説明する。
［１］インク組成物の調製
（実施例１）
まず、ポリビニルピロリドン（重量平均分子量１００００）を７０℃の条件下で１５時間加熱して、その後室温で冷却をした。そのＰＶＰ１０００ｇを、エチレングリコール溶液５００ｍｌに添加してＰＶＰ溶液を調整した。別の容器にエチレングリコールを５００ｍｌ入れ、硝酸銀１２８ｇを加えて電磁攪拌器で十分に攪拌をして硝酸銀溶液を調整した。ＰＶＰ溶液を１２０℃の条件下でオーバーヘッドミキサーを用いて攪拌しつつ、硝酸銀溶液を添加して約８０分間加熱して反応を進行させた。そして、その後室温で冷却をさせた。得られた溶液を遠心分離機で２２００ｒｐｍの条件下で１０分間遠心分離を行った。その後、分離が出来た銀粒子を取り出して、余分なＰＶＰを除去するためエタノール溶液５００ｍｌに添加した。そして、さらに遠心分離を行い、銀粒子を取り出した。さらに、取り出した銀粒子を真空乾燥機で３５℃、１．３Ｐａの条件下で乾燥させた。
【００２９】
上記のようにして得られた銀粒子と、トリエチレングリコールモノブチルエーテルと、トリメチロールプロパンと、界面活性剤としてのサーフィノール４６５（日信化学工業社製）と、シリコーン系オイル（ポリエーテル変性シリコーン）としてのＫＬ４０１（共栄社化学社製）と、トリエタノールアミンとを添加し、さらに濃度調整用のイオン交換水を添加することにより、インク組成物とした。
【００３０】
（実施例２〜１５）
インク組成物の調製に用いる成分の種類、使用量を調整することにより、表１に示すような構成となるようにした以外は、前記実施例１と同様にしてインク組成物を調製した。
（比較例１〜１０）
インク組成物の調製に用いる成分の種類、使用量を調整することにより、表１に示すような構成となるようにした以外は、前記実施例１と同様にしてインク組成物を調製した。
【００３１】
表１には、前記各実施例および各比較例のインク組成物の構成を示す。なお、表１中、
トリエチレングリコールモノブチルエーテルをＳ１、トリメチロールプロパンをＴＭＰ、サーフィノール４６５（日信化学工業社製）をＳ４６５、トリエタノールアミンをＴＥＡ、シリコーン系オイル（ポリエーテル変性シリコーン）としてのＫＬ４０１（共栄社化学社製）をＫＬ４０１、シリコーン系オイル（ポリエーテル変性シリコーン）としてのＫＬ４０２（共栄社化学社製）をＫＬ４０２、シリコーン系オイル（ポリエーテル変性シリコーン）としてのＫＬ４０４（共栄社化学社製）をＫＬ４０４、シリコーン系オイル以外のオイルとしてのＳＥ１０７（三井化学社製）をＳＥ１０７、ｐ−ノニルフェノキシポリグリシドールとしてのサーファクタント１０Ｇ（サーチケミカルズ社製）をＮＰＰＧ、で示した。また、前記各実施例についてのインク組成物の粘度（振動式粘度計を用いて、ＪＩＳ  Ｚ８８０９に準拠して測定された２５℃における粘度）は、いずれも、３．０ｍＰａ・ｓ以上５．０ｍＰａ・ｓ以下の範囲内の値であった。また、前記各実施例のインク組成物の調製に用いたシリコーン系オイルの粘度（振動式粘度計を用いて、ＪＩＳ  Ｚ８８０９に準拠して測定された２５℃における粘度）は、いずれも、１２０ｍＰａ・ｓ以上２０００ｍＰａ・ｓ以下の範囲内の値であった。
【００３２】
【表１】
2012082284.tif 000002
【００３３】
［２］印刷物の製造
前記各実施例および各比較例について、インク組成物を用いて、以下のようにして、印刷物を製造した。
まず、印刷媒体としてのインクジェット用専用紙（写真用紙）：ＰＧＰＰ（セイコーエプソン社製）を用意した。
この印刷媒体のインク受理層が設けられた面側に、図１に示すような液滴吐出装置を用いて、ｄｕｔｙ：６０％の所定のパターンでインク組成物を付与した。これにより、印刷物が得られた。なお、本明細書において、「ｄｕｔｙ」とは、下式で算出される値である。
【００３４】
ｄｕｔｙ（％）＝実印字ドット数／（縦解像度×横解像度）×１００
（式中、「実印字ドット数」は単位面積当たりの実印字ドット数であり、「縦解像度」および「横解像度」はそれぞれ単位面積当たりの解像度である。）
【００３５】
［３］評価
［３．１］光沢度
前記各実施例および各比較例に係る印刷物の印刷面について、光沢度計（ＭＩＮＯＬＴＡ  ＭＵＬＴＩ  ＧＬＯＳＳ  ２６８）を用い、煽り角度２０°、ｄｕｔｙ４０％での光沢度を測定し、以下の基準に従い評価した。
【００３６】
Ａ：光沢度が９５０以上。
Ｂ：光沢度が９００以上９５０未満。
Ｃ：光沢度が８００以上９００未満。
Ｄ：光沢度が７００以上８００未満。
Ｅ：光沢度が７００未満。
【００３７】
［３．２］耐擦性
前記各実施例よび各比較例に係る印刷物の印刷面について、以下の試験を行った際の印刷面について、深さ０．４μｍ以上の傷が生じていているものを「深い傷」、深さ０．４μｍ未満の傷しか生じていていないものを「浅い傷」として、２段階の評価を行った。なお、傷の深さの評価には、非接触表面・層断面形状計測システム＿ＶｅｒｔＳｃａｎ（菱化システム社製）を用いた。
【００３８】
印刷試験方法としては、エプソン純正写真用紙＜光沢＞（セイコーエプソン社製）の摩擦用に用いる裏面と印刷物の印刷面とを重ねてクリアファイルに入れた。そしてその後に、クリアファイル内において両者が重なっていない部分を抑え、手動で印刷物が裏面に重ならなくなるまで引き出し、再び全体を重ねるように入れる往復運動を１００回行った。
その印刷面の結果を光学顕微鏡（ＶＨＸ―２００、キーエンス社製）を用いて、レンズ（ＶＨ−Ｚ７５、キーエンス社製）で光学顕微鏡観察時倍率を１００〜２００倍にして観察を行った。
これらの結果を表２に示した。
【００３９】
【表２】
2012082284.tif 000003
【００４０】
表２から明らかなように、シリコーン系オイルを０．０５質量％〜３質量％添加した実施例の印刷物は、光沢度及び耐擦性に優れていた。それに対して、添加量が０．０１質量％と少なすぎると、良好な耐擦性が得られず、添加量が４質量％と多い場合は、インクの粘度が高すぎてインクジェットプリンターでは吐出できないものとなってしまった。また、非シリコーン系オイルを添加しても（比較例８、９、１０）、耐擦性及び光沢度の両立が出来ず、満足のいく印刷物ではなかった。
なお、上記の耐擦性試験を行った後の、実施例１、比較例１に係る印刷物の表面の様子を示す光学顕微鏡写真を、それぞれ、図２、図３に示す。
【００４１】
［３．３］考察
シリコーン系オイルを添加することにより、光沢度を維持しつつ、耐擦性を向上させることが出来る理由は定かではないが、下記のように考察をする。
［３．３．１］印刷物の表面について
上記の理由を考察するため、実施例２をｄｕｔｙ４０％、ｄｕｔｙ７０％、ｄｕｔｙ１００％で打ち込んだ印刷物の表層から深さ１０ｎｍ付近のＳｉ、Ａｇ濃度を測定した。なお、ｄｕｔｙ４０％程度で印刷物はインクで埋まり、ｄｕｔｙ７０％、１００％となるとインクが重なった印刷物を評価していることとなる。
【００４２】
その際の測定装置としては、Ｘ線光電子分析装置（ＥＳＣＡ―１０００、島津製作所社製）を用いた。また、測定条件としては、Ｘ線源：Ｍｇ、取出し角：９０°、分析径(スポットサイズ)：Φ１ｍｍ、測定元素：Ｓｉ２ｐで行った。
そして、その結果を図４に表した。この結果より、表層に重なるインクが多くなるにつれ、Ｓｉ濃度は増加し、Ａｇ濃度は減少することが分かった。つまり、シリコーン系オイルは、銀インク印刷物の表面に偏在していると推測される。つまり、表層にシリコーン系オイルが偏在していることで、印刷物の表層は平滑な面になり光沢度を落とすことなく、良好に銀粒子を保持して高い耐擦性を発揮すると考えられる。
【００４３】
［３．３．２］界面活性効果
水に対してＫＬ４０１オイルを０．２質量％、１．０質量％、３．０質量％を添加した際に、図５のように表面張力が低下（界面活性効果）があることが分かった。つまり、銀インク印刷物の表面にシリコーン系オイルが偏在する理由として、インクジェットプロセスにおいてインク液滴がメディアに着弾した際に、シリコーン系オイルはその界面活性効果により液滴表面に配向、その他の溶媒成分はメディアと接触しているため優先的にメディアに吸収され、最終的にオイルが印刷物最表面に残ることが考えられる。
【符号の説明】
【００４４】
１…インクジェット式プリンター（プリンター）  ２…フレーム  ３…プラテン  ４…紙送りモーター  ５…ガイド部材  ６…キャリッジ  ７…タイミングベルト  ８…キャリッジモーター  ９…液滴吐出ヘッド（記録ヘッド）  １０…インクカートリッジ  Ｐ…印刷媒体（基材）
【図１】
2012082284.tif 000004
【図２】
2012082284.tif 000005
【図３】
2012082284.tif 000006
【図４】
2012082284.tif 000007
【図５】
2012082284.tif 000008